Brevet FR2145354A1 — publié le 19730223

La présente invention concerne un procédé permettant d'obtenir des articles en polyuréthannes coulés dont la surface extérieure a été préalablement traitée. I1 est parfois nécessaire que les feuilles et autres articles de polyuréthannes coulés, obtenus par exemple par centrifugation ou sur table métallique et qui présentent une surface extérieure lisse, soient traités afin que cette surface extérieure présente des propriétés particulières, par exemple une certaine rugosités C'est le cas en particulier lorsque ces articles sont destinés à être collés après leur fabrication sur différents supports rigides ou non tels que métaux, bois, cuir, textiles, matières thermoplastiques ou thermodurcissables, caoutchouc etc.... I1 est alors nécessaire de raper très soigneusement la surface de ces articles destinée à être en contact avec lesupportO Or, en raison de la forte résistance à l'abrasion des polyuréthannes et de leur faible mouillabilité, il est très difficile d'obtenir une surface convenablement rapée à l'aide de moyens mécaniques tels que des abrasifs, meules, cardes, rapes etc... et il est généralement nécessaire d'employer des colles spéciales. La présente invention a pour but de supprimer les difficultés exposées ci-dessus et propose à cet effet un procédé permettant d'obtenir directement de fabrication, sans aucune opération ultérieure, des articles en polyuréthannes coulés présentant une surface extérieure traitée de façon appropriée, en particulier une surface extérieure rugueuse apte à être collée sur tous supports convenables au moyen des colles courantes du commerce Le procédé selon l'invention consiste essentiellement à incorporer, dans la phase encore liquide du matériau, une matière en poudre uniformément répartie à la surface du matériau, et qui y reste fortement ancrée dès que le matériau est pris en masse.Ainsi, pour l'obtention d'une surface rugueuse particulièrement apte au collage, la matière en poudre peut être constituée par de la poudre de caoutchouc dite "poudretten qui provoque la f'o mab os u la surface du matériau, d'une fine pellicule de caoutchouc fortement solidaire du polyuréthanne et qui ramène ainsi le difficile problème du collage d'une surface de polyuréthanne sur un support à celui classique du collage d'une surface de caoutchouc sur un support. Sans sortir du cadre du procédé de l'invention, on comprend que la matière en poudre peut être constituée par toute matière correspondant aux propriétés particulières désirées, telle par exemple que des élastomères en poudre, du corindon pour l'obtention de bandes abrasives, des poudres métalliques pour l'obtention de pièces présentant des propriétés conductrices ou magnétiques etc.... Pour bien faire comprendre le procédé selon l'invention, on en décrira ci-après un exemple d'exécution, relatif à la fabrication d'une feuille en polyuréthanne coulé pour revêtement anti-abrasif, en référence au dessin schématique annexé dans lequel la figure 1 est une coupe longitudinale partielle d'une centrifugeuse à l'intérieur de laquelle est coulé le polyuréthanne ; et la figure 2 est une vue en perspective d'une portion de la feuille obtenue0 ta centrifugeuse représentée à la figure 1 comporte une paroi extérieure 1 à l'intérieur de laquelle peut tourner un tambour 2 solidaire d'un arbre 3 qui traverse la paroi 1 par une ouverture appropriée 4 et est entraîné en rotation par un moteur non représenté, Entre le tambour 2 et la paroi 1 de la centrifugeuse est ménagée une enceinte chauffante 50 A l'intérieur du tambour 2 est disposé un réservoir fixe 6 rempli d'une matière poudreuse 7, par exemple de "poudrette" de caoutchouc. Pour la réalisation d'une feuille de polyuréthanne pour revêtement anti-abrasif, destinée à être collée sur des sup- ports divers tels par exemple que des goulottes, trémies etc., on coule selon la méthode habituelle le polyuréthanne liquide dans le tambour 2 de centrifugeuse, tournant à environ 300 tours par minute, le réservoir 6 étant initialement en position de fermeture pour empêcher toute projection de matière poudre se 7. Vers la fin de l'opération de centrifugation, on commande l'ouverture du réservoir 6 pour permettre la pulvérisation,sur la face extérieure du matériau 8 de polyuréthanne dont la face opposée est plaquée sur la paroi interne du tambour 2, d'une quantité dosée (variable suivant l'effet désiré) de la matière poudreuse 7. Après prise en masse et solidification du polyuréthanne, la feuille 9 obtenue est démoulée. Elle présente, comme représenté à la figure 2, du côté du tambour une surface lisse 10 de polyuréthanne et du côté opposé une surface rugueuse 11, à base de poudre de caoutchouc, particulièrement appropriée pour être collée sans difficulté sur le support choisi. On comprendra que l'exemple d'exécution décrit ci-dessus n'est nullement limitatif et que le procédé de l'invention, décrit pour le revêtement d'une feuille de polyuréthanne coulé par de la poudrette de caoutchouc, peut s'appliquer pour le revêtement de tous articles de polyuréthanne coulé par toute espèce convenable de matière poudreuse. REVENI)lCATlONS lo Procédé pour le traitement de la surface d'articles en polyuréthannes coulés, caractérisé par le fait qu'il consiste à saupoudrer à la surface du matériau, dans la phase encore liquide de ce dernier, une matière en poudre destinée à être répartie uniformément à la surface du matériau et à y rester fortement ancrée dès que le matériau est pris en masse. 2. Procédé selon la revendication 1,caractérisé par le fait que la dite matière est constituée par de la poudre de caoutchouc destinée à permettre l'obtention d'articles à surface extérieure rugueuse particulièrement appropriée pour le collage sur un supports 3. Procédé selon la revendication 1, caractérisé par le fait que la dite matière est constituée par de la poudre d'élastomères. 4o Procédé selon la revendication 1, caractérisé par le fait que la dite matière est constituée par du corindon pour 11 obtention d'articles formant bandes abrasives. 5. Procédé selon la revendication 1, caractérisé par le fait que la dite matière est constituée par de la poudre métallique pour l'obtention d'articles à propriétés conduc triceso 50 Articles en polyuréthannes coulés à surface extérieure traitée, obtenus par la mise en oeuvre du procédé selon l'une quelconque des revendications 1 à 5.